(57)【要約】【課題】素子の構成を工夫することにより放熱特性を改善し、素子温度の上昇を抑えた小型の面型光変調素子を実現する。【解決手段】本発明は、多層膜１６，１８からなる反射層で構成される共振器内に、電気信号により屈折率が変化する材料からなる層（屈折率変化層）１７を有する面型光変調素子１０において、前記屈折率変化層１７に電圧を印加するための電極１１，１２を有し、該電極１１，１２が熱伝導率の高い材料、あるいは熱伝導率が高くかつ利用する光の波長に対して透明な材料で構成されることを特徴とする。このように屈折率変化層１７の電気光学効果を有する材料に接している電極１１，１２の材料として、熱伝導率の高い材料を用いることにより、電気光学効果を有する材料から発生する熱を効率よく素子外へ伝えることができ、素子自体の温度上昇を抑え、変調特性を一定に保つことができる。【選択図】図２
2006251331.tif 000002
【特許請求の範囲】
【請求項１】
多層膜からなる反射層で構成される共振器内に、電気信号により屈折率が変化する材料からなる層（以下、屈折率変化層と言う）を有する面型光変調素子において、
前記屈折率変化層に電圧を印加するための電極を有し、該電極が熱伝導率の高い材料で構成されることを特徴とする面型光変調素子。
【請求項２】
請求項１記載の面型光変調素子において、
前記屈折率変化層に電圧を印加するための電極は、熱伝導率が高くかつ利用する光の波長に対して透明な材料で構成されることを特徴とする面型光変調素子。
【請求項３】
多層膜からなる反射層で構成される共振器内に、電気信号により屈折率が変化する材料からなる層（以下、屈折率変化層と言う）を有する面型光変調素子において、
前記屈折率変化層は、電気信号により屈折率が変化する材料が中心に有り、熱伝導率の高い材料が周辺に有る層から構成され、この屈折率変化層に電圧を印加するための電極を有し、該電極が熱伝導率の高い材料で構成されることを特徴とする面型光変調素子。
【請求項４】
多層膜からなる反射層で構成される共振器内に、電気信号により屈折率が変化する材料からなる層（以下、屈折率変化層と言う）を有する面型光変調素子において、
前記屈折率変化層は、電気信号により屈折率が変化する材料が中心に有り、熱伝導率の高い材料が周辺に有る層から構成され、この屈折率変化層に電圧を印加するための電極を有し、該電極は熱伝導率が高くかつ利用する光の波長に対して透明な材料で構成されることを特徴とする面型光変調素子。
【請求項５】
請求項１乃至４のいずれか一つに記載の面型光変調素子において、
前記屈折率変化層と接して電圧を印加するための熱伝導率の高い材料で構成される電極と、素子の外部にある放熱手段とが接続された構成であることを特徴とする面型光変調素子。
【請求項６】
請求項１乃至４のいずれか一つに記載の面型光変調素子を複数有し、その複数の面型光変調素子を平面状にアレイ化したことを特徴とする面型光変調素子アレイ。
【請求項７】
請求項６記載の面型光変調素子アレイにおいて、
各面型光変調素子の屈折率変化層と接して電圧を印加するための熱伝導率の高い材料で構成される電極アレイと、素子アレイの外部にある放熱手段とが接続された構成であることを特徴とする面型光変調素子アレイ。
【発明の詳細な説明】
【技術分野】
【０００１】
本発明は、光変調あるいは光スイッチに用いられる面型光変調素子に関し、特に高出力光用の光変調素子や光スイッチとして用いることができる面型光変調素子及び、その面型光変調素子をアレイ化した面型光変調素子アレイに関する。また、本発明は、波長選択性が可変となるバンドパスフィルタとして応用でき、さらには、プリンタ、プロッタ、複写機、ファクシミリ等の画像形成装置に用いる光書き込み用光源や、光通信装置用電源、ディスプレイ用デバイス等の種々の技術分野に応用することができる面型光変調素子及び面型光変調素子アレイに関する。
【背景技術】
【０００２】
電気信号により屈折率が変化する現象は、電気光学効果として良く知られている。この電気光学効果を行う材料としては、ニオブ酸リチウム（ＬiＮbＯ3）等に代表されるような強誘電体結晶を用いる。また、屈折率変化には、印加電界に比例するポッケルス効果と、電界の２乗に比例するカー効果があり、例えばＬiＮbＯ3 はポッケルス効果を示す材料である。
【０００３】
図８に従来の電気光学効果を有する材料を含むエタロンを利用した光変調素子の一例を示す（特許文献１参照）。この従来技術では、光変調素子を波長を連続して変化させることのできる波長可変バンドパスフィルタとして利用している。この波長可変バンドパスフィルタは、透明基板１と、透明基板上に形成された互いに異なる屈折率を持ち交互に積層された第１、第２の膜（高屈折率膜Ｈと低屈折率膜Ｌ）からなる誘電体多層膜２と、この第１、第２の膜からなる誘電体多層膜２の間に設けられ、電気光学効果により屈折率が変化する電気光学薄膜Ｍを電極となる透明導電体薄膜Ｃで挟み込んだ構成の屈折率可変層３とを含むものであり、透明導電体薄膜Ｃを介して電気光学薄膜Ｍに電圧を印加することによりその屈折率を変化させ、光路長を変化させることにより、透過する波長域を変化させるものである。
【０００４】
また、半導体材料を利用した反射型の光変調素子の例としては、特許文献２に記載の半導体空間光変調器用反射多層膜がある。この従来技術では、上記の誘電体多層膜の代わりに半導体薄膜を利用している。
【０００５】
次に上記従来技術の素子の原理について説明する。
図８に示す波長可変バンドパスフィルタでは、第１と第２の膜からなる誘電体多層膜２は、エタロンとして機能するため、使用する光の波長λに対して高い反射率を有する構成としている。高い反射率は、屈折率の異なる２種類の薄膜材料を交互に積層することによって得られる。具体的にはＴiＯ2層とＳiＯ2層の多層膜がガラス基板上にその光学膜厚（屈折率と実際の膜厚の積）がλ／４になるように積層される。この２種類の薄膜材料からなる多層膜の反射率は、特性マトリックスによる方法から求めることができ、薄膜の数（層数）が増えると反射率が向上することが知られている。
一方、エタロン（共振器）は、その両ミラー間の距離で決まる特性（ミラー間の光学的距離のλ／２ごとに透過光強度のピーク（極大）を持つ）を持っているので、先の誘電体多層膜の反射率が上がると強度のピークは鋭くなる。
【０００６】
エタロンを透過してきた光と２度反射されて透過してきた光の位相差は、次のように表すことができる。
δ＝(２π/λ)２ｎｄcosｉ          ・・・（１）
ここで、λは波長、ｎはエタロン内の媒質の屈折率、ｄはエタロンの長さ、ｉは入射角である。
【０００７】
エタロン内の光路長はｎｄcosｉであり、エタロンに対して垂直に入射する場合はｎｄである。このときの透過率は次の式で表される。
|Ｔ|2＝１／(１＋Ｆsin2(δ/２))     ・・・（２）
ただし、Ｆ＝４ｒ2／(１−ｒ2)2
この式から透過率はδ＝２πごとに極大が現れることがわかる。なお、ｒは誘電体多層膜の振幅反射率である。
【０００８】
ここで、エタロンの間に電気光学材料を配置し、電界を印加することによりその屈折率が変化するとミラー間の光学的距離が変化するため、位相差（式（１））の変化により透過光強度のピークがシフトする。したがって、入射する光の波長のスペクトル幅がレーザーのように狭い場合、このデバイスを透過する光の強度の変化が生じる。
【０００９】
電気光学材料の屈折率の変化前の屈折率をｎ0、電界を印加し電気光学材料の屈折率が変化した後の屈折率をｎ0'とし、電界印加による電気光学材料の屈折率変化量をΔｎ0とすると、
ｎ0'＝ｎ0＋Δｎ0                    ・・・（３）
となる。
【００１０】
このとき、電気光学材料としてポッケルス効果（電界に比例）を持つＬiＮbＯ3の場合、光学軸に沿って電界ＥZを印加し、ｘ軸に沿って常光線が伝播するときは、Δｎ0は次の量だけ屈折率変化が生じる。
Δｎ0＝(１/２)ｒ13ｎ03ＥZ            ・・・（４）
ここで、ｒ13はＬiＮbＯ3の電気光学定数であり、８．６×１０-12（ｍ/Ｖ）（λ＝０．６３３μｍ）である。
【００１１】
【特許文献１】特開２００３−２０７７５３号公報
【特許文献２】特開２００３−１９５２３８号公報
【発明の開示】
【発明が解決しようとする課題】
【００１２】
電気光学効果を有する材料を含むエタロンを利用した光変調素子では、電気光学効果を有する材料に電圧印加することによる屈折率変化により光路長が変化し、光路長が変化することにより変調を行う。
しかし、この変調を行うときにエタロン中に光のエネルギーが集中し、熱が発生しデバイス内の温度が上昇する。これは、入射する光の強度が大きくなればなるほどその影響が増す。そして温度が上昇することにより、エタロン内にある電気光学効果を有する材料は、屈折率が変化したり、熱膨張したり、極端な場合は破壊したりする。特に屈折率変化や熱膨張による長さ変化は光路長を変化させることになるため、変調素子の特性を変化させることになる。
そのために、冷却水やヒートパイプで強制的にデバイス温度の上昇を抑える方法があるが、この場合にはデバイスの構成が大掛かりになり、特殊な装置への利用だけに限られるという問題がある。
【００１３】
本発明は上記事情に鑑みなされたものであり、素子の構成を工夫することにより放熱特性を改善し、素子温度の上昇を抑えた小型の面型光変調素子及び面型光変調素子アレイを提供することを目的とする。
【課題を解決するための手段】
【００１４】
上記の課題を解決するため、本発明では以下のような技術的手段を採っている。
本発明の第１の手段は、多層膜からなる反射層で構成される共振器内に、電気信号により屈折率が変化する材料からなる層（以下、屈折率変化層と言う）を有する面型光変調素子において、前記屈折率変化層に電圧を印加するための電極を有し、該電極が熱伝導率の高い材料で構成されることを特徴とする（請求項１）。
また、本発明の第２の手段は、第１の手段の面型光変調素子において、前記屈折率変化層に電圧を印加するための電極は、熱伝導率が高くかつ利用する光の波長に対して透明な材料で構成されることを特徴とする（請求項２）。
【００１５】
本発明の第３の手段は、多層膜からなる反射層で構成される共振器内に、電気信号により屈折率が変化する材料からなる層（以下、屈折率変化層と言う）を有する面型光変調素子において、前記屈折率変化層は、電気信号により屈折率が変化する材料が中心に有り、熱伝導率の高い材料が周辺に有る層から構成され、この屈折率変化層に電圧を印加するための電極を有し、該電極が熱伝導率の高い材料で構成されることを特徴とする（請求項３）。
【００１６】
本発明の第４の手段は、多層膜からなる反射層で構成される共振器内に、電気信号により屈折率が変化する材料からなる層（以下、屈折率変化層と言う）を有する面型光変調素子において、前記屈折率変化層は、電気信号により屈折率が変化する材料が中心に有り、熱伝導率の高い材料が周辺に有る層から構成され、この屈折率変化層に電圧を印加するための電極を有し、該電極は熱伝導率が高くかつ利用する光の波長に対して透明な材料で構成されることを特徴とする（請求項４）。
【００１７】
本発明の第５の手段は、第１乃至第４のいずれか一つの手段の面型光変調素子において、前記屈折率変化層と接して電圧を印加するための熱伝導率の高い材料で構成される電極と、素子の外部にある放熱手段とが接続された構成であることを特徴とする（請求項５）。
【００１８】
本発明の第６の手段は面型光変調素子アレイであり、第１乃至第４のいずれか一つの手段の面型光変調素子を複数有し、その複数の面型光変調素子を平面状にアレイ化したことを特徴とする（請求項６）。
また、本発明の第７の手段は、第６の手段の面型光変調素子アレイにおいて、各面型光変調素子の屈折率変化層と接して電圧を印加するための熱伝導率の高い材料で構成される電極アレイと、素子アレイの外部にある放熱手段とが接続された構成であることを特徴とする（請求項７）。
【発明の効果】
【００１９】
第１の手段の面型光変調素子においては、屈折率変化層の電気光学効果を有する材料に接している電極の材料として、熱伝導率の高い材料を用いているので、電気光学効果を有する材料から発生する熱を効率よく素子外へ伝えることができ、素子自体の温度上昇を抑え、変調特性を一定に保つことができる。
第２の手段の面型光変調素子においては、屈折率変化層の電気光学効果を有する材料に接している電極の材料として、熱伝導率の高い材料を用いているので、電気光学効果を有する材料から発生する熱を効率よく素子外へ伝えることができ、素子自体の温度上昇を抑え、変調特性を一定に保つことができる。また、電極材料として、利用する光の波長に対して透明な材料を用いることにより、構成の自由度を上げ、小型化することが可能となる。
【００２０】
第３の手段の面型光変調素子においては、屈折率変化層は電気光学効果を有する材料を中心とし、その周囲に接するようにして熱伝導率の高い材料を配置し、かつ電気光学効果を有する材料に接している電極の材料として熱伝導率の高い材料を用いているので、電気光学効果を有する材料から発生する熱を縦方向と横方向から効率よく素子外へ伝えることができ、素子自体の温度上昇を抑え、変調特性を一定に保つことができる。
【００２１】
第４の手段の面型光変調素子においては、屈折率変化層は電気光学効果を有する材料を中心とし、その周囲に接するようにして熱伝導率の高い材料を配置し、かつ電気光学効果を有する材料に接している電極の材料として熱伝導率の高い材料を用いているので、電気光学効果を有する材料から発生する熱を縦方向と横方向から効率よく素子外へ伝えることができ、素子自体の温度上昇を抑え、変調特性を一定に保つことができる。また、電極材料として、利用する光の波長に対して透明な材料を用いることにより、構成の自由度を上げ、小型化することが可能となる。
【００２２】
第５の手段の面型光変調素子においては、第１乃至第４のいずれか一つの手段の構成に加え、面型光変調素子において、前記屈折率変化層と接して電圧を印加するための熱伝導率の高い材料で構成される電極と、素子の外部にある放熱手段とが接続された構成であることにより、電気光学効果を有する材料から発生する熱を効率よく素子外へ伝えることができ、さらに素子外で放熱手段により効率的に放熱することができるので、素子自体の温度上昇を抑え、変調特性を一定に保つことができる。
【００２３】
第６の手段の面型光変調素子アレイにおいては、第１乃至第４のいずれか一つの手段の面型光変調素子を複数有し、その複数の面型光変調素子をアレイ状に２次元的に配置することにより、一度に多数の光、あるいは大きな径を有する光に対して、素子アレイ自体の温度上昇を抑えた変調をすることができる。
また、第７の手段の面型光変調素子アレイにおいては、第６の手段の構成に加え、各面型光変調素子の屈折率変化層と接して電圧を印加するための熱伝導率の高い材料で構成される電極アレイと、素子アレイの外部にある放熱手段とが接続された構成であることにより、電気光学効果を有する材料から発生する熱を効率よく素子アレイ外へ伝え、さらに素子アレイ外で放熱手段により効率的に放熱することができるので、素子アレイ自体の温度上昇を抑え、変調特性を一定に保つことができる。
【発明を実施するための最良の形態】
【００２４】
以下、本発明に係る面型光変調素子及び面型光変調素子アレイの具体的な構成、動作及び作用を図示の実施例に基いて詳細に説明する。
【実施例１】
【００２５】
まず、本発明の第１の実施例について説明する。図１は本発明の第１の実施例における面型光変調素子の外観の概略を示す図である。この面型光変調素子１０では、素子上に放熱手段として２つのヒートシンク１３，１４が設置されている。さらに各ヒートシンク１３，１４に対応して＋側と−側の２つの電極１１，１２が配置されている。２つのヒートシンク１３，１４間には光の入出力ができる領域がある。なお、図示しないが、実際には、面型光変調素子１０の各電極１１，１２に電圧を印加するための電源（図示せず）が用意されている。また、電源には変調信号を入力する手段を用意しておく。
【００２６】
図２は図１に示す面型光変調素子１０の概略断面図である。面型光変調素子１０のガラス基板１５には段差が設けられており、図示のように断面がＬ字のようになっている。このガラス基板１５は使用する光の波長に対して透明な基板であればよく、石英ガラスやＢＫ７、あるいはパイレックス（登録商標）ガラスなどの耐熱ガラスを用いることができる。このガラス基板１５の下段側の面Ａには第１の誘電体多層膜１６が設けられている。この第１の誘電体多層膜１６は、具体的にはＴiＯ2（屈折率ｎ0＝２．５８３）とＳiＯ2（屈折率ｎ＝１．４５７）の膜が交互に積層されている。これらの膜は真空蒸着などで成膜されている。この実施例で使用する光の波長λは６３３ｎｍであり、ＴiＯ2とＳiＯ2の膜厚はそれぞれ６１．２ｎｍ，１０８．６ｎｍである。この２つの膜のペアが７つ積層されている。さらにその上に−側の透明電極１２が設けられており、ここでは透明電極１２としてＺnＯ薄膜（屈折率ｎ＝２．０）を使用している。このＺnＯ薄膜はスパッタなどで成膜する。また、このＺnＯ薄膜の膜厚は７９．１ｎｍとしている。
【００２７】
基板中央寄りの透明電極１２上には、電気信号により屈折率が変化する材料、すなわち電気光学効果を有する材料からなる屈折率変化層１７が設けられている。この屈折率変化層１７を構成する電気光学効果を有する材料としては、例えばＬiＮbＯ3（屈折率ｎ0＝２．２８６）を使用する。ＬiＮbＯ3の膜厚は３４６．１ｎｍである。この膜厚はスパッタなどで成膜する。ＬiＮbＯ3からなる屈折率変化層１７の上面とガラス基板１５のＬ字型の上段の面Ｂとは同じ高さとなるようにしている。そして、ガラス基板１５のＬ字型の上段の面Ｂから屈折率変化層１７の上にかけては、さらに＋側の透明電極１１が成膜され、さらに屈折率変化層１７上の透明電極１１の上には第２の誘電体多層膜１８が設けられている。この第２の誘電体多層膜１８の構成は第１の誘電体多層膜１６と同じ構成であり、ＴiＯ2（屈折率ｎ0＝２．５８３）とＳiＯ2（屈折率ｎ＝１．４５７）の膜が交互に７ペア積層されている。なお、２つの透明電極１１，１２はヒートシンク１３，１４と絶縁体（図示せず）を挟んで接している。
【００２８】
図３は以上の構成からなる面型光変調素子１０の透過率スペクトルの変化の様子を示している。図３に示すように、屈折率変化前（電圧印加前）の面型光変調素子では波長６３３ｎｍのところにシャープに透過率のピークがある。
ここで、この面型光変調素子の動作について説明する。ＬiＮbＯ3は三方晶系の負の一軸性結晶で、その電気光学定数テンソルは、下記のように表される。
【００２９】
【数１】
2006251331.tif 000003
【００３０】
結晶のｚ軸（光学軸）に沿って電圧ＥZを印加し、ｚ軸方向に光が伝播する場合の屈折率変化Δｎ0は、前述の背景技術のところで述べた通り、
Δｎ0＝(１/２)ｒ13ｎ03ＥZ 
である。
ここで、ｒ13はＬiＮbＯ3の電気光学定数であり、８．６×１０-12（ｍ/Ｖ）（λ＝０．６３３μｍ）であるので、ＬiＮbＯ3へ１００Ｖの電圧を印加した時の屈折率変化は２．４８５×１０-3となる。このときの透過率スペクトルは図３の屈折率変化後のような状態になり、スペクトルのピークがシフトして透過率も減少する。
【００３１】
本実施例の面型光変調素子１０では、上記のような特性を利用して変調（ＯＮ／ＯＦＦ）を行う。このとき入射光のパワーが大きい場合は、エタロンにパワーが集中する。この結果、結晶中に熱が発生し、その熱による屈折率が生じる。ＬiＮbＯ3の温度係数は常光に対して＋０．５６×１０-5であり、温度変化が小さい場合は電圧印加に対して屈折率変化が小さく無視できるが、温度変化が大きいと電圧印加による屈折率変化に対して無視できなくなってしまう。そのため温度変化を抑える必要がある。
【００３２】
そこで本実施例では、屈折率変化層１７のＬiＮbＯ3結晶で発生した熱を透明電極１１，１２を通してヒートシンク１３，１４に伝え、ヒートシンク１３，１４から放熱することによって、結晶自体の温度変化を抑えることにより、温度変化による屈折率変化を抑えている。このとき、電極１１，１２として使用した材料ＺnＯの熱伝導率（厚さ１ｍの板の両面に１Ｋの温度差があるとき、その板の面積１ｍ2の面を通して１secの間に流れる熱量）は５４Ｗ/ｍＫである。ＬiＮbＯ3の熱伝導率は５．６Ｗ/ｍＫであるので、ＺnＯが１０倍熱を伝えやすくなっている。したがって、屈折率変化層１７のＬiＮbＯ3で発生した熱はＺnＯを通して流れ、ヒートシンク１３，１４に伝えられ、ＬiＮbＯ3の温度上昇を抑えることができる。このようにして、安定した光変調を行うことができる。
【実施例２】
【００３３】
次に本発明の第２の実施例について説明する。この第２の実施例の面型光変調素子の外観は先の実施例１と同様であり、面型光変調素子１０の素子上に放熱手段として２つのヒートシンク１３，１４が設置されている。さらに各ヒートシンク１３，１４に対応して＋側と−側の２つの電極１１，１２が配置されている。２つのヒートシンク１３，１４間には光の入出力ができる領域がある。なお、図示しないが、実際には、面型光変調素子１０の各電極１１，１２に電圧を印加するための電源（図示せず）が用意されている。また、電源には変調信号を入力する手段を用意しておく。
【００３４】
図４は第２の実施例の面型光変調素子の概略断面図である。この面型光変調素子１０の基本的な構成は第１の実施例と同様であり、ガラス基板１５には段差が設けられており、図示のように断面がＬ字のようになっている。このガラス基板１５は使用する光の波長に対して透明な基板であればよく、石英ガラスやＢＫ７、あるいはパイレックス（登録商標）ガラスなどの耐熱ガラスを用いることができる。このガラス基板１５の下段側の面Ａには第１の誘電体多層膜１６が設けられている。この第１の誘電体多層膜１６は、具体的にはＴiＯ2（屈折率ｎ0＝２．５８３）とＳiＯ2（屈折率ｎ＝１．４５７）の膜が交互に積層されている。これらの膜は真空蒸着などで成膜されている。この実施例で使用する光の波長λは６３３ｎｍであり、ＴiＯ2とＳiＯ2の膜厚はそれぞれ６１．２ｎｍ，１０８．６ｎｍである。この２つの膜のペアが７つ積層されている。さらにその上に−側の透明電極１２が設けられており、ここでは透明電極１２としてＺnＯ薄膜（屈折率ｎ＝２．０）を使用している。このＺnＯ薄膜はスパッタなどで成膜する。また、このＺnＯ薄膜の膜厚は７９．１ｎｍとしている。
【００３５】
基板中央寄りの透明電極１２上には、電気信号により屈折率が変化する材料、すなわち電気光学効果を有する材料からなる屈折率変化層１７が設けられているが、本実施例では、屈折率変化層１７は、電気光学効果を有する材料が中心に有り、熱伝導率の高い材料が周辺に有る層から構成されている。より具体的には、本実施例では屈折率変化層１７として電気光学効果を有する材料を利用しているが、この屈折率変化層１７は図５に示すように、光の通る円柱状の領域に電気光学効果を有するＬiＮbＯ3（屈折率ｎ0＝２．２８６）が配置され、その周辺部に熱伝導率の高い材料としてサファイヤ（Ａl2Ｏ3）が配置されている。これらの膜厚は３４６．１ｎｍである。これはあらかじめ縦に長い円柱状に作製しておき、研磨などにより上記厚さを得る。ＬiＮbＯ3とサファイヤ（Ａl2Ｏ3）からなる屈折率変化層１７の上面とガラス基板１５のＬ字型の上段の面Ｂとは同じ高さとなるようにしている。そして、ガラス基板１５のＬ字型の上段の面Ｂから屈折率変化層１７の上にかけては、さらに＋側の透明電極１１が成膜され、さらに屈折率変化層１７上の透明電極１１の上には第２の誘電体多層膜１８が設けられている。この第２の誘電体多層膜１８の構成は第１の誘電体多層膜１６と同じ構成であり、ＴiＯ2（屈折率ｎ0＝２．５８３）とＳiＯ2（屈折率ｎ＝１．４５７）の膜が交互に７ペア積層されている。なお、２つの透明電極１１，１２はヒートシンク１３，１４と絶縁体（図示せず）を挟んで接している。
【００３６】
ここで、この面型光変調素子の動作について説明する。ＬiＮbＯ3は三方晶系の負の一軸性結晶で、その電気光学定数テンソルは、下記のように表される。
【００３７】
【数２】
2006251331.tif 000004
【００３８】
結晶のｚ軸（光学軸）に沿って電圧ＥZを印加し、ｚ軸方向に光が伝播する場合の屈折率変化Δｎ0は、前述の通り、
Δｎ0＝(１/２)ｒ13ｎ03ＥZ 
である。
ここで、ｒ13はＬiＮbＯ3の電気光学定数であり、８．６×１０-12（ｍ/Ｖ）（λ＝０．６３３μｍ）であるので、ＬiＮbＯ3へ１００Ｖの電圧を印加した時の屈折率変化は２．４８５×１０-3となる。このときの透過率スペクトルは図３の屈折率変化後のような状態になり、スペクトルのピークがシフトして透過率も減少する。
【００３９】
本実施例の面型光変調素子１０では、上記のような特性を利用して変調（ＯＮ／ＯＦＦ）を行う。このとき入射光のパワーが大きい場合は、エタロンにパワーが集中する。この結果、結晶中に熱が発生し、その熱による屈折率が生じる。ＬiＮbＯ3の温度係数は常光に対して＋０．５６×１０-5であり、温度変化が小さい場合は電圧印加に対して屈折率変化が小さく無視できるが、温度変化が大きいと電圧印加による屈折率変化に対して無視できなくなってしまう。そのため温度変化を抑える必要がある。
【００４０】
そこで本実施例では、屈折率変化層１７のＬiＮbＯ3結晶で発生した熱を透明電極１１，１２だけでなく、図５のように結晶に隣接して配置されているサファイヤの両方を通してヒートシンク１３，１４に伝えられようにし、ヒートシンク１３，１４から放熱することによって、結晶自体の温度変化を抑えることにより、温度変化による屈折率変化を抑えている。このとき、電極１１，１２として使用した材料ＺnＯの熱伝導率は５４Ｗ/ｍＫ、また、サファイヤ（Ａl2Ｏ3）の熱伝導率は２１Ｗ/ｍＫである。ＬiＮbＯ3の熱伝導率は５．６Ｗ/ｍＫであるので、ＺnＯが１０倍熱を伝えやすく、また、サファイヤ（Ａl2Ｏ3）も４倍近く熱を伝えやすくなっている。したがって、ＬiＮbＯ3で発生した熱は電極（ＺnＯ）１１，１２や屈折率変化層１７のサファイヤ（Ａl2Ｏ3）を通して流れ、ヒートシンク１３，１４に伝えられ、ＬiＮbＯ3の温度上昇を抑えることができる。このようにして、安定した光変調を行うことができる。
【００４１】
なお、この実施例では屈折率変化層１７のＬiＮbＯ3結晶に隣接して配置された材料としてサファイヤ（Ａl2Ｏ3）を利用したが、ＹＡＧ（イットリウム・鉄・ガーネット）結晶などを利用しても構わない。ＹＡＧ結晶の熱伝導率は１４Ｗ/ｍＫである。また、屈折率変化層１７の形状もディスク型でなく、板状であっても構わない。
【実施例３】
【００４２】
次に本発明の第３の実施例について説明する。図６は本発明の第３の実施例における面型光変調素子アレイの外観の概略を示す図である。この第３の実施例の面型光変調素子アレイ２０を構成する面型光変調素子は、実施例１または実施例２とほぼ同様の構成であるが、本実施例ではその素子を複数有し、複数の面型光変調素子を平面状にアレイ化したものである。より具体的は、図６の構成では平面状に３素子を一次元配列したアレイ状となっている。この面型光変調素子アレイ２０では、素子アレイ上に放熱手段として２つのヒートシンク１３，１４が設置されている。さらに各ヒートシンク１３，１４に対応して＋側と−側の電極をアレイ数に合わせた数だけ配置した電極アレイ２１，２２が設けられている。また、２つのヒートシンク１３，１４間には光を取り出すスペースがある。なお、図示しないが、実際には、面型光変調素子アレイ２０の電極アレイ２１，２２の各電極に電圧を印加するための電源（図示せず）が用意されている。また、電源には変調信号を入力する手段を用意しておく。
【００４３】
この第３の実施例の面型光変調素子アレイ２０の各面型光変調素子の断面構造は図４に示した実施例２の構造と同様である。すなわちガラス基板１５には段差が設けられており、図示のように断面がＬ字のようになっている。このガラス基板１５は使用する光の波長に対して透明な基板であればよく、石英ガラスやＢＫ７、あるいはパイレックス（登録商標）ガラスなどの耐熱ガラスを用いることができる。このガラス基板１５の下段側の面Ａには第１の誘電体多層膜１６が設けられている。この第１の誘電体多層膜１６は、具体的にはＴiＯ2（屈折率ｎ0＝２．５８３）とＳiＯ2（屈折率ｎ＝１．４５７）の膜が交互に積層されている。これらの膜は真空蒸着などで成膜されている。この実施例で使用する光の波長λは６３３ｎｍであり、ＴiＯ2とＳiＯ2の膜厚はそれぞれ６１．２ｎｍ，１０８．６ｎｍである。この２つの膜のペアが７つ積層されている。さらにその上に−側の透明電極１２が設けられており、ここでは透明電極１２としてＺnＯ薄膜（屈折率ｎ＝２．０）を使用している。このＺnＯ薄膜はスパッタなどで成膜する。また、このＺnＯ薄膜の膜厚は７９．１ｎｍとしている。
【００４４】
基板中央寄りの透明電極１２上には、電気信号により屈折率が変化する材料、すなわち電気光学効果を有する材料からなる屈折率変化層１７が設けられているが、本実施例では、屈折率変化層１７は、電気光学効果を有する材料が中心に有り、熱伝導率の高い材料が周辺に有る層から構成されている。より具体的には、本実施例では屈折率変化層１７として電気光学効果を有する材料を利用しているが、この屈折率変化層１７は図７に示すように、光の通る縦に長い板状の領域に電気光学効果を有するＬiＮbＯ3（屈折率ｎ0＝２．２８６）が３つアレイ状に配置され、その周辺部に熱伝導率の高い材料としてサファイヤ（Ａl2Ｏ3）が配置されている。これらの膜厚は３４６．１ｎｍである。これはあらかじめ縦に長い板状に作製しておき、研磨などにより上記厚さを得る。ＬiＮbＯ3とサファイヤ（Ａl2Ｏ3）からなる屈折率変化層１７の上面とガラス基板１５のＬ字型の上段の面Ｂとは同じ高さとなるようにしている。そして、ガラス基板１５のＬ字型の上段の面Ｂから屈折率変化層１７の上にかけては、さらに＋側の透明電極１１が成膜され、さらに屈折率変化層１７上の透明電極１１の上には第２の誘電体多層膜１８が設けられている。この第２の誘電体多層膜１８の構成は第１の誘電体多層膜１６と同じ構成であり、ＴiＯ2（屈折率ｎ0＝２．５８３）とＳiＯ2（屈折率ｎ＝１．４５７）の膜が交互に７ペア積層されている。なお、本実施例では上記のような構成の面型光変調素子が図６に示すように３素子、アレイ状に配設されるが、各素子の＋側と−側の電極１１，１２は、それぞれ図６に示すように間隔を開けてアレイ配列されており、隣接する電極が電気的に接触しないようになっている。また、＋側の電極アレイ２１と−側の電極アレイ２２は、それぞれヒートシンク１３，１４と絶縁体（図示せず）を挟んで接している。
【００４５】
ここで、この面型光変調素子アレイ２０の動作について説明する。面型光変調素子アレイ２０を構成する各面型光変調素子１０のＬiＮbＯ3は三方晶系の負の一軸性結晶で、その電気光学定数テンソルは、下記のように表される。
【００４６】
【数３】
2006251331.tif 000005
【００４７】
結晶のｚ軸（光学軸）に沿って電圧ＥZを印加し、ｚ軸方向に光が伝播する場合の屈折率変化Δｎ0は、前述の通り、
Δｎ0＝(１/２)ｒ13ｎ03ＥZ 
である。
ここで、ｒ13はＬiＮbＯ3の電気光学定数であり、８．６×１０-12（ｍ/Ｖ）（λ＝０．６３３μｍ）であるので、ＬiＮbＯ3へ１００Ｖの電圧を印加した時の屈折率変化は２．４８５×１０-3となる。このときの透過率スペクトルは図３の屈折率変化後のような状態になり、スペクトルのピークがシフトして透過率も減少する。
【００４８】
本実施例の面型光変調素子アレイ２０では、上記のような特性を利用して各面型光変調素子の変調（ＯＮ／ＯＦＦ）を行う。このとき入射光のパワーが大きい場合は、エタロンにパワーが集中する。この結果、結晶中に熱が発生し、その熱による屈折率が生じる。ＬiＮbＯ3の温度係数は常光に対して＋０．５６×１０-5であり、温度変化が小さい場合は電圧印加に対して屈折率変化が小さく無視できるが、温度変化が大きいと電圧印加による屈折率変化に対して無視できなくなってしまう。そのため温度変化を抑える必要がある。
【００４９】
そこで本実施例では、各面型光変調素子の屈折率変化層１７のＬiＮbＯ3結晶で発生した熱を電極アレイ２１，２２の各透明電極１１，１２だけでなく、図７のように結晶に隣接して配置されているサファイヤの両方を通してヒートシンク１３，１４に伝えられようにし、ヒートシンク１３，１４から放熱することによって、結晶自体の温度変化を抑えることにより、温度変化による屈折率変化を抑えている。このとき、電極１１，１２として使用した材料ＺnＯの熱伝導率は５４Ｗ/ｍＫ、また、サファイヤ（Ａl2Ｏ3）の熱伝導率は２１Ｗ/ｍＫである。ＬiＮbＯ3の熱伝導率は５．６Ｗ/ｍＫであるので、ＺnＯが１０倍熱を伝えやすく、また、サファイヤ（Ａl2Ｏ3）も４倍近く熱を伝えやすくなっている。したがって、ＬiＮbＯ3で発生した熱は電極（ＺnＯ）１１，１２や屈折率変化層１７のサファイヤ（Ａl2Ｏ3）を通して流れ、ヒートシンク１３，１４に伝えられ、ＬiＮbＯ3の温度上昇を抑えることができる。また、本実施例ではアレイ状となっているため、図７に示すように、ＬiＮbＯ3の間隔を埋めるようにサファイヤがあり、より効率的に熱を伝えるようにしてある。このようにして、安定した光変調を行うことができる。
【００５０】
なお、この実施例では結晶に隣接して配置された材料としてサファイヤを利用したが、ＹＡＧ結晶などを利用しても構わない。ＹＡＧ結晶の熱伝導率は１４Ｗ/ｍＫである。また、屈折率変化層の形状も板状でなく、実施例２のようなディスク型でＬiＮbＯ3をアレイ状に配置しても構わない。
また、この実施例ではアレイ数を３としているが、誘電体多層膜の各層の膜厚を変えて３つの素子に別々のスペクトル特性を持たせ、レッド（Ｒ）、グリーン（Ｇ）、ブルー（Ｂ）の３波長に対応させるようにしても構わない。このときの誘電体の膜厚は光路長がλ／４になるようにする。また、電気光学効果を有する材料の膜厚も波長に合わせて変える。このときは、全体長がそれぞれ異なるため、図７のように１枚基板にすることができず、それぞれ図５のように独立したものを３つ用意し、これを配列して一体化する。
【００５１】
なお、以上の実施例１〜３では、電気光学効果を有する材料としてＬiＮbＯ3を用いたが、これ以外にもＬiＴaＯ3やＰＬＺＴなどがあり、それらを使用しても構わない。
【００５２】
以上、本発明に係る面型光変調素子及び面型光変調素子アレイの実施例について説明したが、本発明に係る面型光変調素子及び面型光変調素子アレイは、高出力光用の光変調素子や光スイッチとして好適に用いることができ、さらには、波長選択性が可変となるバンドパスフィルタとして利用することができる。また、本発明に係る面型光変調素子及び面型光変調素子アレイは、プリンタ、プロッタ、複写機、ファクシミリ等の画像形成装置に用いる光書き込み用光源や、光通信装置用光源として利用することができ、さらには、前述のようにＲ、Ｇ、Ｂの３波長に対応させるようにして、ディスプレイ用デバイス等に応用することができる。
【図面の簡単な説明】
【００５３】
【図１】本発明の第１の実施例における面型光変調素子の外観の概略を示す斜視図である。
【図２】図１に示す面型光変調素子の概略断面図である。
【図３】本発明に係る面型光変調素子の透過率スペクトルの変化の様子を示す図である。
【図４】本発明の第２の実施例の面型光変調素子の概略断面図である。
【図５】第２の実施例における屈折率変化層の構成及び外観の一例を示す斜視図である。
【図６】本発明の第３の実施例における面型光変調素子アレイの外観の概略を示す図である。
【図７】第３の実施例における屈折率変化層の構成及び外観の一例を示す斜視図である。
【図８】従来の光変調素子の一例を示す図である。
【符号の説明】
【００５４】
１０：面型光変調素子
１１：＋側の透明電極
１２：−側の透明電極
１３，１４：ヒートシンク
１５：ガラス基板
１６：第１の誘電体多層膜
１７：屈折率変化層
１８：第２の誘電体多層膜
２０：面型光変調素子アレイ
２１：＋側の電極アレイ
２２：−側の電極アレイ
【図１】
2006251331.tif 000006
【図２】
2006251331.tif 000007
【図３】
2006251331.tif 000008
【図４】
2006251331.tif 000009
【図５】
2006251331.tif 000010
【図６】
2006251331.tif 000011
【図７】
2006251331.tif 000012
【図８】
2006251331.tif 000013